(57)【要約】【課題】耐電圧が高い誘電体層を備え、誘電体層やガラス基板の黄変を抑制するとともに絶縁破壊も抑制された信頼性の高いプラズマディスプレイパネルを提供する。【解決手段】本発明のプラズマディスプレイパネルは、互いに交差する表示電極５とアドレス電極１０とを有し、表示電極５およびアドレス電極１０から選ばれる少なくとも１つの電極が第１のガラスを含む第１の誘電体層６で被覆されているプラズマディスプレイパネルである。前記第１のガラスは、ＭｏＯ3を０．１〜４ｗｔ％含み、かつ、ＷＯ3を含まない。第１の誘電体層６で被覆されている前記電極は、銀および銅から選ばれる少なくとも１種を含む。【選択図】図１
2011006322.tif 000002
【特許請求の範囲】
【請求項１】
互いに交差する表示電極とアドレス電極とを有し、前記表示電極およびアドレス電極から選ばれる少なくとも１つの電極が第１のガラスを含む第１の誘電体層で被覆されているプラズマディスプレイパネルであって、
前記第１のガラスが、ＭｏＯ3を０．１〜４ｗｔ％含み、かつ、ＷＯ3を含まず、
前記第１の誘電体層で被覆されている前記電極が銀および銅から選ばれる少なくとも１種を含む、プラズマディスプレイパネル。
【請求項２】
前記第１のガラスに含まれるＢｉ2Ｏ3の含有率が２〜４０ｗｔ％である、請求項１に記載のプラズマディスプレイパネル。
【請求項３】
前記第１のガラスが、Ｌｉ2Ｏ、Ｎａ2ＯおよびＫ2Ｏから選ばれる少なくとも１種をさらに含み、かつ、前記第１のガラスにおけるＬｉ2Ｏ、Ｎａ2ＯおよびＫ2Ｏの含有率の合計が０．１ｗｔ％よりも大きく１０ｗｔ％以下である、請求項１又は２に記載のプラズマディスプレイパネル。
【請求項４】
前記第１のガラスが、組成成分として、少なくとも、
ＳｉＯ2：２ｗｔ％よりも大きく１５ｗｔ％以下
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１ｗｔ％よりも大きく１０ｗｔ％以下
ＭｏＯ3：０．１〜４ｗｔ％
を含んでいる、請求項１〜３の何れか１項に記載のプラズマディスプレイパネル。
【請求項５】
前記第１のガラスにおけるＬｉ2Ｏ、Ｎａ2ＯおよびＫ2Ｏの含有率が、
Ｌｉ2Ｏ：０．１７ｗｔ％以下
Ｎａ2Ｏ：０．３６ｗｔ％以下
Ｋ2Ｏ：０．５５ｗｔ％以下
であり、かつ、
Ｌｉ2Ｏ＋Ｎａ2Ｏ＋Ｋ2Ｏ：０．５５ｗｔ％以下
である請求項３又は４に記載のプラズマディスプレイパネル。
【請求項６】
前記第１のガラスに含まれる鉛の含有率が０．１ｗｔ％以下である請求項１〜５の何れか１項に記載のプラズマディスプレイパネル。
【請求項７】
前記第１の誘電体層上に設けられた第２の誘電体層をさらに含む請求項１〜６の何れか１項に記載のプラズマディスプレイパネル。
【請求項８】
前記第２の誘電体層が第２のガラスを含み、前記第２のガラスが、組成成分として、Ｌｉ2Ｏ、Ｎａ2ＯおよびＫ2Ｏから選ばれる少なくとも１種を含む請求項７に記載のプラズマディスプレイパネル。
【請求項９】
前記第２のガラスが、組成成分として、少なくとも、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
Ｌｉ2Ｏ＋Ｎａ2Ｏ＋Ｋ2Ｏ：０．１〜１０ｗｔ％
ＭｇＯ：０〜５ｗｔ％
ＣａＯ＋ＳｒＯ＋ＢａＯ：５〜３８ｗｔ％
を含む請求項８に記載のプラズマディスプレイパネル。
【請求項１０】
前記第２のガラスが、組成成分として、少なくとも、
ＳｉＯ2：０〜３０ｗｔ％
Ｂ2Ｏ3：２５〜８０ｗｔ％
ＺｎＯ：０〜５０ｗｔ％
Ａｌ2Ｏ3：０〜１０ｗｔ％
Ｌｉ2Ｏ＋Ｎａ2Ｏ＋Ｋ2Ｏ：５〜２０ｗｔ％
ＭｇＯ：０〜５ｗｔ％
ＣａＯ＋ＳｒＯ＋ＢａＯ：０〜１５ｗｔ％
を含む請求項８に記載のプラズマディスプレイパネル。
【請求項１１】
前記第１の誘電体層に被覆される前記電極はガラス基板上に形成されており、前記ガラス基板がＳｎを含有する請求項１〜１０の何れか１項に記載のプラズマディスプレイパネル。
【請求項１２】
電極が形成された基板上に第１のガラスを含む第１のガラス材料を配置し、前記第１のガラス材料を焼成することによって、前記電極を被覆する第１の誘電体層を形成する工程を含むプラズマディスプレイパネルの製造方法であって、
前記第１のガラスが、ＭｏＯ3を０．１〜４ｗｔ％含み、かつ、ＷＯ3を含まず、
前記第１の誘電体層で被覆されている前記電極が銀および銅から選ばれる少なくとも１種を含む、プラズマディスプレイパネルの製造方法。
【請求項１３】
前記第１のガラスに含まれるＢｉ2Ｏ3の含有率が２〜４０ｗｔ％である請求項１２に記載のプラズマディスプレイパネルの製造方法。
【請求項１４】
前記第１のガラスが、Ｌｉ2Ｏ、Ｎａ2ＯおよびＫ2Ｏから選ばれる少なくとも１種をさらに含み、かつ、前記第１のガラスにおけるＬｉ2Ｏ、Ｎａ2ＯおよびＫ2Ｏの含有率の合計が０．１ｗｔ％よりも大きく１０ｗｔ％以下である、請求項１２又は１３に記載のプラズマディスプレイパネルの製造方法。
【請求項１５】
前記第１のガラスが、組成成分として、少なくとも、
ＳｉＯ2：２ｗｔ％よりも大きく１５ｗｔ％以下
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１ｗｔ％よりも大きく１０ｗｔ％以下
ＭｏＯ3：０．１〜４ｗｔ％
を含んでいる、請求項１２〜１４の何れか１項に記載のプラズマディスプレイパネルの製造方法。
【請求項１６】
前記第１のガラスにおけるＬｉ2Ｏ、Ｎａ2ＯおよびＫ2Ｏの含有率が、
Ｌｉ2Ｏ：０．１７ｗｔ％以下
Ｎａ2Ｏ：０．３６ｗｔ％以下
Ｋ2Ｏ：０．５５ｗｔ％以下
であり、かつ、
Ｌｉ2Ｏ＋Ｎａ2Ｏ＋Ｋ2Ｏ：０．５５ｗｔ％以下
である請求項１４又は１５の何れか１項に記載のプラズマディスプレイパネルの製造方法。
【請求項１７】
前記第１のガラスに含まれる鉛の含有率が０．１ｗｔ％以下である請求項１２〜１６の何れか１項に記載のプラズマディスプレイパネルの製造方法。
【請求項１８】
前記第１の誘電体層上に第２のガラスを含む第２のガラス材料を配置して、前記第２のガラス材料を焼成することによって第２の誘電体層を形成する工程をさらに含む請求項１２〜１７の何れか１項に記載のプラズマディスプレイパネルの製造方法。
【請求項１９】
前記第２のガラスが、組成成分として、Ｌｉ2Ｏ、Ｎａ2ＯおよびＫ2Ｏから選ばれる少なくとも１種を含む請求項１８に記載のプラズマディスプレイパネルの製造方法。
【請求項２０】
前記第２のガラスが、組成成分として、少なくとも、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
Ｌｉ2Ｏ＋Ｎａ2Ｏ＋Ｋ2Ｏ：０．１〜１０ｗｔ％
ＭｇＯ：０〜５ｗｔ％
ＣａＯ＋ＳｒＯ＋ＢａＯ：５〜３８ｗｔ％
を含む請求項１９に記載のプラズマディスプレイパネルの製造方法。
【請求項２１】
前記第２のガラスが、組成成分として、少なくとも、
ＳｉＯ2：０〜３０ｗｔ％
Ｂ2Ｏ3：２５〜８０ｗｔ％
ＺｎＯ：０〜５０ｗｔ％
Ａｌ2Ｏ3：０〜１０ｗｔ％
Ｌｉ2Ｏ＋Ｎａ2Ｏ＋Ｋ2Ｏ：５〜２０ｗｔ％
ＭｇＯ：０〜５ｗｔ％
ＣａＯ＋ＳｒＯ＋ＢａＯ：０〜１５ｗｔ％
を含む請求項１９に記載のプラズマディスプレイパネルの製造方法。
【請求項２２】
前記基板はガラス基板であり、前記ガラス基板がＳｎを含有する請求項１２〜２１の何れか１項に記載のプラズマディスプレイパネルの製造方法。
【発明の詳細な説明】
【技術分野】
【０００１】
本発明は、プラズマディスプレイパネルおよびその製造方法に関する。
【背景技術】
【０００２】
近年、プラズマディスプレイパネル（以下、「ＰＤＰ」という場合がある。）、ＦＥＤ、液晶ディスプレイ等のフラットパネルディスプレイは、薄型軽量化を実現できるディスプレイとして注目されている。
【０００３】
これらのフラットパネルディスプレイは、ガラス基板とその上に配置された構成要素とを含む前面板と背面板とを備える。そして、前面板および背面板は互いに対向するように配置され、外周部が封止されている。
【０００４】
上述のように、ＰＤＰは、前面板と背面板とを対向させてその外周を封着用のガラスによって封着した構成を有する。前面板は前面ガラス基板を含み、その表面上にストライプ状の表示電極が形成され、さらに、その上に誘電体層および保護層が形成されている。また、背面板は背面ガラス基板を含み、その表面上にストライプ状にアドレス電極が形成され、その上に誘電体層が形成され、さらに、隣り合うアドレス電極同士の間に隔壁が形成され、形成された隣り合う隔壁間に蛍光体層が形成されている。
【０００５】
前面板と背面板とは、双方の電極が直交するように、かつ、互いに対向するように配置された状態で、外縁部が封着される。内部に形成される密閉空間には、放電ガスが充填されている。
【０００６】
なお、表示電極は２本で一対を構成しており、その一対の表示電極と１本のアドレス電極とが、放電空間を挟んで立体的に交差する領域が、画像表示に寄与するセルとなる。
【０００７】
以下、ＰＤＰの誘電体層について具体的に説明する。ＰＤＰの誘電体層は、電極上に形成されることから高い絶縁性を有すること、消費電力を抑えるために低い誘電率を有すること、剥れやクラックが入らないようにガラス基板との熱膨張係数がマッチングしていること、等が求められる。さらに前面ガラス基板に形成される誘電体層は、蛍光体から発生した光を効率よく表示光として利用するために、通常、可視光透過率の高い非晶質ガラスであることが要求される。
【０００８】
誘電体層は、通常、ガラス粉末、樹脂、溶剤、場合によって無機充填剤や無機顔料を含むガラスペーストを、スクリーン印刷等でガラス基板上に塗布し、乾燥、焼成することによって形成される。一方、ＰＤＰに使用されるガラス基板としては、価格や入手容易性の観点等からフロート法で作製されたソーダライムガラスが一般的に使用されている。そのため、ガラスペーストの焼成は、ガラス基板の変形が生じない６００℃以下で行われている。
【０００９】
ＰＤＰに用いられている誘電体層は、ガラス基板が変形を起こさない温度で焼成しなければならないため、比較的低融点のガラスで形成する必要がある。そのため、現在は、ＰｂＯを主原料とするＰｂＯ−ＳｉＯ2系ガラスが主に使用されている。
【００１０】
このようなＰＤＰの誘電体層は樹脂や溶剤を含むガラスペーストを焼成することによって形成されるため、炭素含有不純物の残留により誘電体層が着色して輝度が低下することがある。これを低減する目的で、ＰｂＯを含有するガラスにＭｏＯ3またはＳｂ2Ｏ3を添加した透明電極被覆用ガラスが提案されている（例えば特開２００１−１５１５３２号公報参照）。
【００１１】
さらに、環境問題への配慮から、鉛を含まない誘電体層の開発が進められており、たとえば、Ｂｉ2Ｏ3−Ｂ2Ｏ3−ＺｎＯ−Ｒ2Ｏ系ガラス（Ｒ：Ｌｉ，Ｎａ，Ｋ）を用いた誘電体層が提案されている（例えば特開２００１−１３９３４５号公報参照）。また、アルカリ金属酸化物を含むガラスを使用する場合に、アルミニウム電極上での焼成により生じるピンホールを低減するため、ＣｕＯ、ＣｏＯ、ＭｏＯ3またはＮｉＯを添加したガラスが提案されている（例えば特開２００２−３６２９４１号公報参照）。
【先行技術文献】
【特許文献】
【００１２】
【特許文献１】特開２００１−１５１５３２号公報
【特許文献２】特開２００１−１３９３４５号公報
【特許文献３】特開２００２−３６２９４１号公報
【発明の概要】
【発明が解決しようとする課題】
【００１３】
上述したように、鉛を含まないガラスを用いた誘電体層については従来から提案されているが、低軟化点を実現するために鉛に代えて使用される酸化ビスマスを含むことにより、誘電体層や前面ガラス基板が黄変してしまう場合がある。この黄変が発生するメカニズムは、次のように考えられる。
【００１４】
前面ガラス基板に設けられる表示電極や背面ガラス基板に設けられるアドレス電極には、ＡｇやＣｕが用いられており、誘電体層を形成する際に行われる焼成時において、ＡｇやＣｕがイオン化して誘電体層やガラス基板の中に溶け出して拡散する場合がある。この拡散したＡｇイオンやＣｕイオンは、誘電体層中のアルカリ金属イオンやビスマス酸化物、前面ガラス基板に含まれるＳｎイオン（２価）によって還元されやすく、その場合にはコロイド化してしまう。このようにＡｇやＣｕがコロイド化した場合、誘電体層や前面ガラス基板において、黄色や褐色に変色される、いわゆる黄変が生じる（例えばJ.E. SHELBYand J.VITKO. Jr Journal of Non-Crystalline Solids vol50 (1982) 107−117）。このような黄変したガラスは波長４００ｎｍの光を吸収するため、ＰＤＰにおいては、青色の輝度が低下したり、色度の悪化が生じたりするので、前面板においては特に問題となる。また、ＡｇやＣｕのコロイドは、導電性であるため誘電体層の絶縁耐圧を低下させたり、イオンよりもはるかに大きなコロイド粒子として折出するため誘電体層を透過する光を反射してＰＤＰの輝度を低下させたりする原因となる。
【００１５】
本発明は、上記課題に鑑み、耐電圧が高い誘電体層を備え、誘電体層やガラス基板の黄変を抑制するとともに絶縁破壊も抑制された信頼性の高いプラズマディスプレイパネルおよびその製造方法を提供することを目的とする。
【課題を解決するための手段】
【００１６】
上記目的を達成するために、本発明のプラズマディスプレイは、互いに交差する表示電極とアドレス電極とを有し、前記表示電極およびアドレス電極から選ばれる少なくとも１つの電極が第１のガラスを含む第１の誘電体層で被覆されているプラズマディスプレイパネルであって、前記第１のガラスがＢｉ2Ｏ3を含むガラスであり、かつ、前記第1の誘電体層で被覆されている前記電極が銀および銅から選ばれる少なくとも１種を含んでおり、前記第１のガラスが、さらに、ＭｏＯ3を０〜４ｗｔ％、ＷＯ3を０〜４ｗｔ％含み、かつ、前記第１のガラスに含まれるＭｏＯ3とＷＯ3の含有率の合計が、０．１〜８ｗｔ％の範囲である。
【００１７】
また、本発明のプラズマディスプレイパネルでは、前記第１のガラスに含まれるＢｉ2Ｏ3の含有率を２〜４０ｗｔ％とできる。
【００１８】
また、本発明のプラズマディスプレイパネルでは、前記第１のガラスが、組成成分として、少なくとも、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であることが好ましい。この場合、上記の組成に加え、前記第１のガラスが、組成成分として、Ｌｉ2Ｏ、Ｎａ2ＯおよびＫ2Ｏから選ばれる少なくとも１種をさらに含んでいてもよく、前記第１のガラスに含まれるＬｉ2Ｏ、Ｎａ2ＯおよびＫ2Ｏの含有率の合計は、例えば０．１〜１０ｗｔ％の範囲とできる。
【００１９】
また、本発明のプラズマディスプレイパネルでは、前記第１のガラスが、組成成分として、少なくとも、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１ｗｔ％よりも大きく１０ｗｔ％以下
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であることが、より好ましい。また、より好ましい組成の別の例として、前記第１のガラスが、組成成分として、少なくとも、
ＳｉＯ2：２ｗｔ％よりも大きく１５ｗｔ％以下
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１〜１０ｗｔ％
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であるガラスも挙げられる。
【００２０】
また、本発明のプラズマディスプレイパネルでは、前記第１のガラスが、組成成分として、少なくとも、
ＳｉＯ2：２ｗｔ％よりも大きく１５ｗｔ％以下
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１ｗｔ％よりも大きく１０ｗｔ％以下
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であるガラスも、より好ましい組成として挙げられる。
【００２１】
上記のより好ましい組成範囲を有する第１のガラスにおいて、Ｌｉ2Ｏ、Ｎａ2ＯおよびＫ2Ｏの含有率が、
Ｌｉ2Ｏ：０．１７ｗｔ％以下
Ｎａ2Ｏ：０．３６ｗｔ％以下
Ｋ2Ｏ：０．５５ｗｔ％以下
であり、かつ、
Ｌｉ2Ｏ＋Ｎａ2Ｏ＋Ｋ2Ｏ：０．５５ｗｔ％以下
であってもよい。
【００２２】
本発明は、さらに、電極が形成された基板上に第１のガラスを含む第１のガラス材料を配置し、前記第１のガラス材料を焼成することによって、前記電極を被覆する第１の誘電体層を形成する工程を含むプラズマディスプレイパネルの製造方法であって、前記第１のガラスがＢｉ2Ｏ3を含むガラスであり、かつ、前記第１の誘電体層で被覆されている前記電極が銀および銅から選ばれる少なくとも１種を含んでおり、前記第１のガラスが、さらに、ＭｏＯ3を０〜４ｗｔ％、ＷＯ3を０〜４ｗｔ％含み、かつ、前記第１のガラスに含まれるＭｏＯ3とＷＯ3の含有率の合計が、０．１〜８ｗｔ％の範囲であるプラズマディスプレイパネルの製造方法も提供する。
【発明の効果】
【００２３】
本発明のプラズマディスプレイパネルおよび本発明のプラズマディスプレイパネルの製造方法によって得られるプラズマディスプレイパネル（以下、本発明によって得られるプラズマディスプレイパネルと記載する。）では、前記第１のガラスが、低軟化点化を実現する成分としてＢｉ2Ｏ3を含んでいるので、鉛（ＰｂＯ）を実質的に含有しない誘電体層を形成することが可能である。なお、本明細書において、「実質的に含有しない」とは、特性に影響を及ぼさないごく微量の当該成分を許容する趣旨であり、具体的には、含有率が０．１ｗｔ％以下、好ましくは０．０５ｗｔ％以下である。従って、本発明のプラズマディスプレイパネルでは、第１のガラスに含まれる鉛を０．１ｗｔ％以下、好ましくは０．０５ｗｔ％以下とすることができる。
【００２４】
本発明によって得られるプラズマディスプレイパネルは、第１の誘電体層に含まれる第１のガラスにＭｏＯ3およびＷＯ3から選ばれる少なくとも１種が含まれている。従って、電極材料として一般的に使用されるＡｇやＣｕがイオン化して誘電体層に拡散したとしても、ＭｏＯ3やＷＯ3と安定な化合物を生成するため、ＡｇやＣｕが凝集してコロイド化することを抑制できる。これにより、ＡｇやＣｕのコロイド化に起因する誘電体層の黄変が抑制される。また、電極がガラス基板上に形成されている場合も、同様に、ガラス基板に拡散したＡｇやＣｕがＭｏＯ3やＷＯ3と安定な化合物を生成するため、ＡｇやＣｕのコロイド化に起因するガラス基板の黄変も抑制できる。さらに、本発明のプラズマディスプレイパネルによれば、黄変の抑制にとどまらず、ＡｇやＣｕのコロイドの生成に伴う他の弊害、例えば誘電体層の絶縁耐圧の低下やＰＤＰの輝度の低下の抑制も可能となる。
【００２５】
また、本発明によって得られるプラズマディスプレイパネルは、第１のガラスがＢｉ2Ｏ3を含んでいる（例えば含有率２〜４０ｗｔ％）。このため、電極を被覆する誘電体層に含まれる低軟化点ガラスとして、鉛を含むガラスに代わるガラスを使用したプラズマディスプレイパネルが実現できる。
【００２６】
また、本発明によって得られるプラズマディスプレイパネルでは、第１のガラスが上記に示した好適な組成成分を含むことができ、さらに、Ｌｉ2Ｏ、Ｎａ2ＯおよびＫ2Ｏから選ばれる少なくとも１種をさらに含むことができる。これにより、ＡｇやＣｕのコロイド化に起因する誘電体層やガラス基板の黄変や絶縁破壊を抑制することができるとともに、Ｌｉ2Ｏ、Ｎａ2ＯおよびＫ2Ｏから選ばれる少なくとも１種によってガラスの軟化点を低下させたり、調整したりすることができる。また、軟化点を低下させる役割を担うこれらの組成（Ｌｉ2Ｏ、Ｎａ2ＯおよびＫ2Ｏ）を加えることで、同じ役割を担うとともに比誘電率を高くする要素であるＢｉ2Ｏ3の含有率を低減できるので、誘電体の比誘電率を低下させたり、調整したりすることができる。
【図面の簡単な説明】
【００２７】
【図１】本発明のＰＤＰの一実施形態を示す断面図である。
【図２】本発明のＰＤＰの別の実施形態を示す断面図である。
【図３】図１のＰＤＰの構成を示す部分切り取り斜視図である。
【図４】ＭｏＯ3およびＷＯ3の含有率とｂ*値の関係を示す図である。
【発明を実施するための形態】
【００２８】
以下、本発明の実施の形態について説明する。なお、以下の説明は本発明の一例であり、本発明はこれらによって限定されるものではない。
【００２９】
＜プラズマディスプレイパネル＞
図３は、本実施形態にかかるＰＤＰの主要構成を示す部分的な断面斜視図である。図１は、図３に示すＰＤＰの断面図である。
【００３０】
このＰＤＰは、ＡＣ面放電型であって、誘電体層（第１の誘電体層）が後述する第１のガラスで形成されている以外は従来例のＰＤＰと同様の構成を有している。
【００３１】
このＰＤＰは、前面板１と背面板８とが貼り合わせられて構成されている。前面板１は、前面ガラス基板２と、その内側面（放電空間１４側の面）に形成された透明導電膜３およびバス電極４からなるストライプ状の表示電極５と、表示電極５を覆う誘電体層（第１の誘電体層）６と、酸化マグネシウムからなる誘電体保護層７とを備えている。この誘電体層６に、後述する第１のガラスが使用されている。
【００３２】
また、背面板８は、背面ガラス基板９と、その内側面（放電空間１４側の面）に形成されたストライプ状のアドレス電極１０と、アドレス電極１０を覆う誘電体層１１と、誘電体層１１上に設けられ、互いに隣接するアドレス電極１０間に配置された帯状の隔壁１２と、互いに隣接する隔壁１２の間に形成された蛍光体層１３とから構成されている。隔壁１２は、各アドレス電極１０を互いに隔離して、放電空間１４を形成している。蛍光体層１３は、カラー表示を可能とするために、赤色蛍光体層１３（Ｒ）、緑色蛍光体層１３（Ｇ）および青色蛍光体層１３（Ｂ）が隔壁１２を挟んで順番に配列されることによって形成されている。
【００３３】
蛍光体層１３を構成する蛍光体としては、例えば、下記に示すような材料を用いることができる。
青色蛍光体  ＢａＭｇＡｌ10Ｏ17：Ｅｕ
緑色蛍光体  Ｚｎ2ＳｉＯ4：Ｍｎ
赤色蛍光体  Ｙ2Ｏ3：Ｅｕ  
【００３４】
前面板１および背面板８は、表示電極５とアドレス電極１０の各々の長手方向が互いに直交し、かつ、表示電極５とアドレス電極１０とが互いに対向するように配置され、封着部材（図示せず）を用いて接合される。表示電極５およびアドレス電極１０は、銀（Ａｇ）および銅（Ｃｕ）から選ばれる少なくとも一方を含む材料にて形成されている。
【００３５】
放電空間１４には、Ｈｅ、Ｘｅ、Ｎｅ等の希ガス成分からなる放電ガス（封入ガス）が５３．３ｋＰａ〜７９．８ｋＰａ（４００〜６００Ｔｏｒｒ）程度の圧力で封入されている。表示電極５は、ＩＴＯ（インジウム錫酸化物）または酸化錫からなる透明導電膜３に、良好な導電性を確保するためＡｇ膜またはＣｒ/Ｃｕ/Ｃｒの積層膜からなるバス電極４が積層されて形成されている。
【００３６】
表示電極５とアドレス電極１０は、それぞれ外部の駆動回路（図示せず）と接続され、駆動回路から印加される電圧によって放電空間１４で放電を発生させる。この放電に伴って発生する短波長（波長１４７ｎｍ）の紫外線で蛍光体層１３に含まれる蛍光体が励起されて、可視光が発光する。
【００３７】
誘電体層６は、第１のガラスを含むガラスペーストを塗布および焼成することによって形成することができる。
【００３８】
より具体的には、例えば、ガラスペーストを、スクリーン法、バーコーター、ロールコーター、ダイコーター、ドクターブレード等によって塗布し、焼成する方法が代表的である。ただし、それに限定されることなく、例えば第１のガラスを含むシートを貼り付けて焼成する方法でも形成できる。
【００３９】
誘電体層６の膜厚は、光透過性を確保するために５０μｍ以下とすることが好ましく、絶縁性の確保のために１μｍ以上とすることが好ましい。誘電体層６の膜厚は、例えば３μｍ〜５０μｍとすることが好ましい。
【００４０】
誘電体層６に含まれる第１のガラスの詳細については後述するが、本実施の形態では誘電体層６にＭｏＯ3およびＷＯ3の少なくとも一方が含まれているため、バス電極４に含まれる金属（ＡｇまたはＣｕ）がイオン化して誘電体層６中に拡散しても、金属コロイドとなることが抑制される。このため、誘電体層６の黄変や、耐電圧の低下が抑制される。
【００４１】
また、黄変の問題は、実質的に鉛を含まないガラスを用いるために、その代替成分としてＢｉ2Ｏ3やアルカリ金属酸化物を含むガラスを用いることによって、特に顕著に見られる傾向がある。しかし、本実施の形態では、ＭｏＯ3およびＷＯ3の少なくとも一方が含まれたガラスによって誘電体層６が形成されているので、黄変の発生を抑制でき、特に、Ｂｉ2Ｏ3を含むガラスにおいてその効果が大きい。したがって、本実施の形態によれば、鉛を含まず、かつ黄変の発生が抑制された誘電体層６を実現することができる。
【００４２】
さらに、上述のようにＭｏＯ3およびＷＯ3の少なくとも一方が含まれるガラスを用いて誘電体層６を形成することにより、前面ガラス基板２の黄変も抑制することができる。一般に、ＰＤＰに用いられるガラス基板はフロート法で製造される。フロート法で製造されたガラス基板は、その表面にＳｎが混入してしまう。このＳｎは、ＡｇイオンやＣｕイオンを還元してＡｇおよびＣｕのコロイドを生じさせるため、従来は、フロート法で製造したガラス基板の表面を研磨してＳｎを除去する必要があった。これに対し、本実施の形態では、誘電体層６に含まれるＭｏＯ3およびＷＯ3の少なくとも一方によってＡｇおよびＣｕのコロイド化が抑制されるため、表面にＳｎが残留しているガラス基板であっても使用することができる。これにより、ガラス基板を研磨する必要がなくなり、製造工程数を減らすことができるという効果が得られる。なお、ガラス基板に含まれる（残留する）Ｓｎの含有率は、例えば０．００１〜５ｗｔ％である。
【００４３】
次に、図２に示すような、表示電極５を被覆する誘電体層が２層構造になっているＰＤＰの一例について説明する。
【００４４】
図２に示すＰＤＰは、誘電体層６のかわりに、表示電極５を被覆する第１の誘電体層１５と、第１の誘電体層１５上に配置された第２の誘電体層１６とが設けられた構造となっている以外は、図１および図３に示したＰＤＰと同様の構成である。なお、図１および図３に示したＰＤＰと同じ部材には同じ符号を付し、その説明を省略する。
【００４５】
図２に示すように、第１の誘電体層１５は透明導電膜３およびバス電極４を被覆し、第２の誘電体層１６は、第１の誘電体層１５を被覆するように配設されている。
【００４６】
このように誘電体層が２層構造の場合、少なくとも第１の誘電体層１５は、図１および図３に示されたＰＤＰの誘電体層６と同様に、ＭｏＯ3およびＷＯ3の少なくとも一方を含み、その含有率の合計が０．１〜８ｗｔ％である第１のガラスを含んでいる。これによって、少なくとも第１の誘電体層１５については、ＡｇやＣｕのコロイド析出による黄変および耐電圧低下が抑制される。また、第１の誘電体層１５でＡｇやＣｕのイオンの拡散を抑制しているので、仮に第２の誘電体層１６に黄変が生じやすい組成のガラスが含まれていたとしても、第２の誘電体層１６の変色（黄変）や、耐電圧の低下を抑制できる。
【００４７】
従って、第２の誘電体層１６には、黄変の問題を懸念することなく、ＰＤＰの要求仕様に応じたガラス組成物を選択することができる。第２の誘電体層１６に含まれる第２のガラスについては後述するが、例えば、第２の誘電体層１６に、鉛ガラスやビスマス系ガラスより比誘電率が低いＳｉＯ2−Ｂ2Ｏ3−ＺｎＯ系ガラス組成物を用いることもできる（室温、１ＭＨｚでの比誘電率は、概して、鉛ガラス：１０〜１５、ビスマス系ガラス：８〜１３、ＳｉＯ2−Ｂ2Ｏ3−ＺｎＯ系ガラス：５〜９である）。第２誘電体層１６にＳｉＯ2−Ｂ2Ｏ3−ＺｎＯ系ガラス組成物を用いることによって、誘電体層全体（第１の誘電体層１５と第２の誘電体層１６とを含む誘電体層）の比誘電率を低下させ、ＰＤＰの消費電力を低減できる。
【００４８】
このような２層構造の誘電体層は、第１の誘電体層１５を形成した後に、この上に第２の誘電体層１６用のガラス組成物（第２のガラス）を含むガラス材料を塗布し焼成することによって形成できる。この場合、第１の誘電体層１５に用いるガラスは、第２の誘電体層に含まれるガラスの軟化点よりも高い軟化点を有することが好ましい。
【００４９】
また、電極３、４と第２の誘電体層１６との絶縁および界面反応防止を確保するため、第１の誘電体層１５の膜厚は１μｍ以上とすることが好ましい。
【００５０】
また、透過光の損失を抑制するために、第１の誘電体層１５と第２の誘電体層１６とを合わせた膜厚は５０μｍ以下であることが好ましく、絶縁性の確保のために３μｍ以上とすることが好ましい。
【００５１】
以上のように、本実施の形態のＰＤＰは、第１の誘電体層１５上に設けられた第２の誘電体層１６をさらに含むこともできる。このように、第１の誘電体層１５とは異なる所望の特性を有する第２の誘電体層１６を形成することで、より高性能なＰＤＰを実現することができる。例えば、第２の誘電体層１６として第１の誘電体層１５より比誘電率の小さい誘電体を使用すれば、第１の誘電体層１５のみで誘電体層を形成するよりも消費電力を低下することができる。また、第２の誘電体層１６として第１の誘電体層１５より透過率の高い誘電体を使用すれば、第１の誘電体層１５のみで誘電体層を形成するよりも透過率を向上させることができる。
【００５２】
第２の誘電体層１６を含むＰＤＰでは、第２の誘電体層１６が第２のガラスを含み、前記第２のガラスが、組成成分として、Ｌｉ2Ｏ、Ｎａ2ＯおよびＫ2Ｏから選ばれる少なくとも１種を含んでいてもよい。これにより、第２のガラスの軟化点を低下させたり、調整したりすることができる。また、軟化点を低下させる役割を担うこれら（Ｌｉ2Ｏ、Ｎａ2ＯおよびＫ2Ｏから選ばれる少なくとも１種）を加えることで、同じ役割を担うとともに比誘電率が高くなる要素であるＢｉ2Ｏ3の含有率を低減できるので、誘電体層の比誘電率を低下させたり、調整したりすることができる。誘電体層の比誘電率を小さくすることによって、消費電力の低いＰＤＰの実現が可能となる。
【００５３】
なお、本実施の形態では誘電体層が２層構造の場合について説明したが、誘電体層が３層以上の多層構造であっても、表示電極５を被覆する第１の誘電体層１５がＭｏＯ3およびＷＯ3の少なくとも一方を含み、その含有率の合計が０．１〜８ｗｔ％である第１のガラスを含んでいれば、黄変の発生や耐電圧の低下を抑制できる。
【００５４】
また、本実施の形態では、前面板１の表示電極５を被覆する誘電体層６および第１の誘電体層１５について詳細に説明したが、背面板８のアドレス電極１０を被覆する誘電体層１１について、上記で説明した誘電体層６と同様にすることによって、誘電体層１１や背面ガラス基板９での着色（黄変）の発生や耐電圧の低下を抑制できる。すなわち、誘電体層１１に含まれるガラスがＢｉ2Ｏ3を含むガラスであり、かつ、アドレス電極１０が銀および銅から選ばれる少なくとも１種を含んでおり、前記ガラスが、さらに、ＭｏＯ3を０〜４ｗｔ％、ＷＯ3を０〜４ｗｔ％含み、かつ、ＭｏＯ3とＷＯ3の含有率の合計が、０．１〜８ｗｔ％の範囲とすることによって、黄変抑制等の上記の効果を得ることができる。
【００５５】
以上説明したように、本実施の形態のＰＤＰは、上記の第１のガラスを用いることによって、実質的に鉛を含まない誘電体層を形成でき、かつ誘電体層の変色（黄変）による表示特性の低下や耐電圧の低下を抑えることができる。
【００５６】
なお、本発明を適用するＰＤＰとしては、本実施の形態で説明したような面放電型のものが代表的であるが、これに限定されるものではなく、対向放電型にも適用できる。
【００５７】
また、ＡＣ型に限定されるものではなく、ＤＣ型のＰＤＰであっても誘電体層を備えたものに対して適用することができる。
【００５８】
＜第１のガラス＞
本発明においては、ガラス基板および誘電体層の黄変を抑制することができる誘電体層のガラス組成を見いだした点に特徴を有している。以下、本発明のＰＤＰにおいて、電極を被覆する誘電体層（第１の誘電体層）に使用する第１のガラスについて説明する。
【００５９】
本実施の形態において、電極を被覆する誘電体層に含まれるガラスは、Ｂｉ2Ｏ3を含むガラスであり、さらに、ＭｏＯ3を０〜４ｗｔ％、ＷＯ3を０〜４ｗｔ％含み、かつ、前記第１のガラスに含まれるＭｏＯ3とＷＯ3の含有率の合計が、０．１〜８ｗｔ％の範囲である。これにより、電極に使用するＡｇやＣｕのコロイド化に起因する誘電体層およびガラス基板の黄変と、絶縁破壊の発生を抑制できる。
【００６０】
電極にＡｇが含まれる場合、これらの効果が見られる理由は次のとおりである。ＡｇとＭｏＯ3とは、Ａｇ2ＭｏＯ4、Ａｇ2Ｍｏ2Ｏ7、Ａｇ2Ｍｏ4Ｏ13といった化合物を５８０℃以下の低温で生成し易いことが知られている。誘電体の焼成温度は５５０℃〜６００℃であることから、焼成時に電極から誘電体層中に拡散したＡｇ+は誘電体層中のＭｏＯ3と反応し、化合物を生成して安定化すると考えられる。すなわち、Ａｇ+は還元されることなく安定化されるため、凝集してコロイドとなることが抑制される。同様にＡｇとＷＯ3も、Ａｇ2ＷＯ4、Ａｇ2Ｗ2Ｏ7、Ａｇ2Ｗ4Ｏ13といった化合物を生成して安定化しやすい。
【００６１】
また、ＭｏＯ3、ＷＯ3を含むガラス組成においては、ガラス中にＭｏＯ42-、ＷＯ42-が存在し、焼成時に電極から拡散したＡｇ+はこれらに捕捉され、安定化する。つまり、Ａｇ+はコロイド化しないだけでなく、誘電体層中への拡散も抑制されると考えられる。同様に、電極にＣｕが含まれる場合についてもＣｕ+の拡散が抑制されるため、結果的にコロイドとなるＣｕが減少し、黄変の発生と耐電圧の低下が抑制されると考えられる。
【００６２】
上記のような効果を得るために、ガラス中に含まれるＭｏＯ3およびＷＯ3の含有率の合計を０．１ｗｔ％以上とする。
【００６３】
また、ガラス中のＭｏＯ3およびＷＯ3の含有率が多くなると、ＭｏＯ3およびＷＯ3それぞれに起因するガラスの着色が顕著になる。従って、誘電体層の透過率を低下させないために、ＭｏＯ3、ＷＯ3それぞれの含有率を４ｗｔ％以下とする。また、ＭｏＯ3およびＷＯ3の両方を含むガラスは、ＭｏＯ3およびＷＯ3のいずれか一方のみを含む場合に比べて、透過率の損失を抑制し、黄変の低減する効果をより確実に得ることができる。従って、ＭｏＯ3およびＷＯ3の両方を含むガラスを用いることがより好ましい。ＭｏＯ3およびＷＯ3の両方を含むガラスの場合、各成分をそれぞれの上限値（４ｗｔ％）まで含むことができるため、ＭｏＯ3およびＷＯ3の含有率の合計は８ｗｔ％以下である。
【００６４】
なお、上記はＭｏＯ3、ＷＯ3をガラス組成に配合する場合を記しているが、ガラス粉末にＭｏＯ3、ＷＯ3粉末を混合した混合粉末を使用してもよい。混合粉末を電極上に配して焼成すると、ガラス組成に配合する場合に比べ均質度が低下し、誘電体層の透過率が低下したりする場合もあるが、一定の黄変低減の効果を有する。
【００６５】
さらに、ＭｏＯ3およびＷＯ3による黄変低減の効果は、従来から使用されているＰｂＯを組成として含有するガラスを用いて形成される誘電体層においても有効であるが、実質的に鉛を含まない、鉛の含有率が０．１ｗｔ％以下であるガラスを用いて形成される誘電体層においてより有効である。
【００６６】
これは、従来から低軟化点の実現に必要であったＰｂＯを含有しないガラスを実現するには、代替成分としてアルカリ金属酸化物や酸化ビスマスを含有する必要があり、これらの成分がＡｇやＣｕの拡散を促進したり、イオンを還元し易くしたりするため、黄変を増大させるからである。特に、Ｂｉ2Ｏ3を含むガラスにおいては、ＭｏＯ3およびＷＯ3による黄変低減の効果がより顕著である。
【００６７】
本実施の形態において、電極を被覆する誘電体層に含まれるガラスは、組成成分として、少なくとも、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であることが好ましい。以下、上記に示した組成を、本実施の形態の（誘電体層用）ガラスということがある。
【００６８】
また、本実施の形態のガラスは、組成成分として、Ｌｉ2Ｏ、Ｎａ2ＯおよびＫ2Ｏから選ばれる少なくとも１種をさらに含んでいてもよく、前記ガラスに含まれるＬｉ2Ｏ、Ｎａ2ＯおよびＫ2Ｏの含有率の合計は、例えば０．１〜１０ｗｔ％とできる。
【００６９】
本実施の形態の誘電体層用ガラスの組成の一例として、例えば、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１ｗｔ％よりも大きく１０ｗｔ％以下
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であるものが挙げられる。
【００７０】
また、本実施の形態の誘電体層用ガラスの組成の別の例として、例えば、
ＳｉＯ2：２ｗｔ％よりも大きく１５ｗｔ％以下
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１〜１０ｗｔ％
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であるものも挙げられる。
【００７１】
本実施の形態の誘電体層用ガラスの組成のさらに別の例として、例えば、
ＳｉＯ2：２ｗｔ％よりも大きく１５ｗｔ％以下
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
ＭｇＯ：０〜５ｗｔ％
ＣａＯ＋ＳｒＯ＋ＢａＯ：５〜３８ｗｔ％
Ｌｉ2Ｏ＋Ｎａ2Ｏ＋Ｋ2Ｏ：０．１ｗｔ％よりも大きく１０ｗｔ％以下
ＭｏＯ3：０〜４ｗｔ％
ＷＯ3：０〜４ｗｔ％
を含んでおり、かつ、前記第１のガラスに含まれるＭｏＯ3とＷＯ3の含有率の合計が、０．１〜８ｗｔ％の範囲であるものも挙げられる。
【００７２】
詳細については後述するが、高精細のＰＤＰにおいて黄変をより効果的に抑制するための組成の一例として、例えば、本実施の形態の誘電体層用ガラスにおけるＬｉ2Ｏ、Ｎａ2ＯおよびＫ2Ｏの含有率が、
Ｌｉ2Ｏ：０．１７ｗｔ％以下
Ｎａ2Ｏ：０．３６ｗｔ％以下
Ｋ2Ｏ：０．５５ｗｔ％以下
であり、かつ、
Ｌｉ2Ｏ＋Ｎａ2Ｏ＋Ｋ2Ｏ：０．５５ｗｔ％以下
であるものも挙げられる。
【００７３】
次に、これらの組成（本実施の形態のガラスにおける組成）の限定理由を説明する。
【００７４】
ＳｉＯ2は必須成分ではないが、ガラスの安定化に効果があり、その含有率は１５ｗｔ％以下が好ましい。ＳｉＯ2の含有率が１５ｗｔ％を超えると軟化点が高くなって所定の温度での焼成が困難となる場合がある。ＳｉＯ2の含有率は、より好ましくは１０ｗｔ％以下である。さらに、焼成後の気泡残留を低減するためには焼成時のガラス粘度を低くすることが好ましく、そのためには、ＳｉＯ2の含有率を１ｗｔ％以下とすることが好ましい。ＰＤＰの製造においては、誘電体層形成後も熱処理工程を経る。このため、その際に誘電体層を形成しているガラスが結晶化すると、誘電体層の透過率低下やクラックが生じる場合がある。そこで、後工程で複数の高温での熱処理を含む場合、ガラスの結晶化を抑制するために、ＳｉＯ2の含有率は２ｗｔ％より大きいことが好ましく、２．１ｗｔ％以上であることがより好ましい。また、ＳｉＯ2をこのような範囲とすることによってガラスの耐水性が向上するという効果も得られるので、ガラス粉末製造時、特に粉末での吸湿による変質を防ぐことができる。また、焼成膜への水分の吸着を低減し、パネル表示性能への悪影響を抑制できる。
【００７５】
Ｂ2Ｏ3は、本実施の形態のＰＤＰにおける誘電体層用のガラスの必須成分であり、その含有率は１０〜５０ｗｔ％である。Ｂ2Ｏ3の含有率が５０ｗｔ％を超えるとガラスの耐久性が低下し、また熱膨張係数が小さくなると共に軟化点が高くなって所定の温度での焼成が困難となる。また、その含有率が１０ｗｔ％未満ではガラスが不安定になって失透し易くなる。Ｂ2Ｏ3のより好ましい範囲は１５〜５０ｗｔ％である。
【００７６】
ＺｎＯは、本実施の形態のＰＤＰにおける誘電体層用ガラスの主要成分の１つであり、ガラスを安定化させるのに効果がある。本実施の形態のガラスにおけるＺｎＯの含有率は１５〜５０ｗｔ％である。ＺｎＯの含有率が５０ｗｔ％を超えると、結晶化し易くなって安定したガラスが得られなくなる場合がある。また、その含有率が１５ｗｔ％未満だと、軟化点が高くなって所定の温度での焼成が困難になる。また、ＺｎＯの含有率が少ないと焼成後にガラスが失透しやすくなるため、安定なガラスを得るにはその含有率は２６ｗｔ％以上であることがより好ましい。また、誘電体層の上に形成する保護層の特性である放電遅れを向上するためにもＺｎＯの含有率は２６ｗｔ％以上であることが好ましく、さらに３２ｗｔ％以上であることがより好ましい。
【００７７】
Ａｌ2Ｏ3は、必須成分ではないが、ガラスの安定化に効果があり、その含有率は１０ｗｔ％以下である。１０ｗｔ％を超えると失透する恐れがあり、また軟化点が高くなって所定の温度での焼成が困難となる。Ａｌ2Ｏ3の含有率は、８ｗｔ％以下であることが好ましく、また、０．０１ｗｔ％以上であることが好ましい。Ａｌ2Ｏ3の含有率を０．０１ｗｔ％以上とすることによって、より安定なガラスが得られる。
【００７８】
Ｂｉ2Ｏ3は、本実施の形態のＰＤＰにおける誘電体層用ガラスの主要成分の１つであり、軟化点を下げ、熱膨張係数を上げる効果がある。その含有率は２〜４０ｗｔ％である。Ｂｉ2Ｏ3の含有率が４０ｗｔ％を超えるとガラスが結晶化しやすくなる。また、３０ｗｔ％を超えると熱膨張係数が大きくなり、また誘電率が大きくなりすぎて消費電力を上昇させてしまう。また、その含有率が２ｗｔ％未満だと、軟化点が高くなって所定の温度での焼成が困難となる。Ｂｉ2Ｏ3の含有率のより好ましい範囲は２〜３０ｗｔ％である。
【００７９】
ＭｇＯは必須ではないが、ガラスの安定化のために効果があり、その含有率は５ｗｔ％以下である。５ｗｔ％を超えると、ガラス作製時に失透する恐れがあるからである。
【００８０】
ＣａＯ、ＳｒＯ、ＢａＯのアルカリ土類金属酸化物は、耐水性の向上、ガラスの分相の抑制、熱膨張係数の相対的な向上、といった効果を有する。それらの含有率の合計は、５〜３８ｗｔ％である。ＣａＯ、ＳｒＯ、ＢａＯの含有率の合計が３８ｗｔ％を超えると失透する恐れがあり、また熱膨張係数が大きくなりすぎる。また、それらの合計が５ｗｔ％未満の場合は、上記効果が得られにくくなる。
【００８１】
さらに、ＺｎＯとＢｉ2Ｏ3の含有率の合計（ＺｎＯ＋Ｂｉ2Ｏ3）は、３５〜６５ｗｔ％であることがより好ましい。軟化点が低く、６００℃以下の所望の温度において電極と反応せず、透過率の優れた誘電体を作製するためには、（ＺｎＯ＋Ｂｉ2Ｏ3）を３５ｗｔ％以上とすることが好ましい。ただし、それらの合計が６５ｗｔ％を超えるとガラスが結晶化しやすくなるという問題が生じる。
【００８２】
さらにＢｉ2Ｏ3の含有率と、Ｂ2Ｏ3とＺｎＯの含有率の合計（Ｂ2Ｏ3＋ＺｎＯ）との比である［Ｂｉ2Ｏ3／（Ｂ2Ｏ3＋ＺｎＯ）］の値は、０．５以下であることが好ましい。Ｂｉ2Ｏ3は、Ｂ2Ｏ3およびＺｎＯに比べて誘電率の増大をもたらすため、上記範囲とすることによって、誘電率が低い誘電体層を形成でき、消費電力の低減が可能となる。
【００８３】
誘電体層の黄変を防止するために、ガラスはアルカリ金属酸化物（Ｌｉ2Ｏ、Ｎａ2ＯおよびＫ2Ｏ）を含有しないことが好ましいが、本実施の形態では黄変を抑制するＭｏＯ3、ＷＯ3を含有しているため、以上の組成にさらに、Ｌｉ2Ｏ、Ｎａ2ＯおよびＫ2Ｏから選ばれる少なくとも１種を０．１〜１０ｗｔ％含有してもよい。ガラスに含まれるアルカリ金属酸化物を０．１ｗｔ％以上とすることで、軟化点を低下させたり、諸物性を調整したりすることができる。例えば、軟化点を低下させることができるので、同じ働きを有するＢｉ2Ｏ3の含有率を低減できる。これによって比誘電率を低下させることができる。ただしアルカリ金属酸化物の含有率が１０ｗｔ％を超えると熱膨張係数が大きくなり過ぎるため好ましくない。
【００８４】
また、誘電体層の表面が粗いと透過光が散乱するため、透過率が低下したり、ＰＤＰの表示性能が低下したりする問題が生じる場合がある。このため、焼成後の誘電体層のレベリング性が良いことが望ましい。良好なレベリング性を得るためには、Ｌｉ2Ｏ、Ｎａ2ＯおよびＫ2Ｏの含有率の合計（Ｌｉ2Ｏ＋Ｎａ2Ｏ＋Ｋ2Ｏ）が０．１ｗｔ％より大きいことが好ましく、０．１１ｗｔ％以上であることがより好ましい。
【００８５】
一方で、より高精細のパネルでは、単位面積当たりの電極の本数が多くなることにより、黄変が増大する傾向がある。高精細のパネルで黄変を抑制するためには、アルカリ金属酸化物の含有率がさらに少ないことが好ましく、Ｌｉ2Ｏを含む場合のＬｉ2Ｏの含有率は０．１７ｗｔ％以下、Ｎａ2Ｏを含む場合のＮａ2Ｏの含有率は０．３６ｗｔ％以下、Ｋ2Ｏを含む場合のＫ2Ｏ含有率は０．５５ｗｔ％以下であることが好ましい。また、高精細のパネルで効果的に黄変を抑制するために、Ｌｉ2Ｏ、Ｎａ2ＯおよびＫ2Ｏの含有率の合計は０．５５ｗｔ％以下であることが好ましく、０．３６ｗｔ％以下であることがより好ましく、０．１７ｗｔ％以下であることがさらに好ましい。また、Ｌｉ2Ｏ、Ｎａ2ＯおよびＫ2Ｏの含有率をこのような範囲とすることによって、ガラスの耐水性が向上するという効果も得られるので、ガラス粉末製造時、特に粉末での吸湿による変質を防ぐことができる。また、焼成膜への水分の吸着を低減し、パネル表示性能への悪影響を抑制できる。
【００８６】
本実施の形態における誘電体層用ガラスは上記成分を含み、典型的には上記成分のみからなるが、本発明の効果が得られる限り、他の成分を含有してもよい。他の成分の含有率の合計は、好ましくは１０ｗｔ％以下、より好ましくは５ｗｔ％以下である。他の成分としては、たとえば、軟化点および熱膨張係数の調整、ガラスの安定化および化学的耐久性の向上等のために添加する成分が挙げられ、具体的には、Ｒｂ2Ｏ、Ｃｓ2Ｏ、ＴｉＯ2、ＺｒＯ2、Ｌａ2Ｏ3、Ｎｂ2Ｏ5、ＴｅＯ2、Ａｇ2Ｏ、ＳｎＯ、ＣｅＯ2およびＣｕＯ等が挙げられる。
【００８７】
本実施の形態における誘電体層用ガラスは、ＰＤＰのガラス基板に対して好適な誘電体層の材料として使用できる。ＰＤＰに使用される一般的なガラス基板としては、フロート法で作製され、一般に入手が容易な窓板ガラスであるソーダライムガラスやＰＤＰ用に開発された高歪点ガラスがある。それらのガラスは通常、６００℃までの耐熱性、７５×１０-7〜８５×１０-7／℃の熱膨脹係数（線熱膨張係数）を持っている。
【００８８】
ＰＤＰの誘電体層は、ガラス基板にガラスペーストを塗布した後、焼成することによって形成される。そのため、焼成は、ガラス基板の軟化変形が起こらない６００℃以下で行う必要がある。また、ガラス基板の反り、誘電体層の剥がれおよびクラックを防止するためには、誘電体層を構成するガラス組成物の熱膨脹係数を、ガラス基板よりも０〜２５×１０-7／℃程度小さくしておく必要がある。さらに誘電体層の誘電率が高いと電極に流れる電流が大きくなってＰＤＰの消費電力が大きくなるため、好ましくない。
【００８９】
このため、実質的に鉛を含まない無鉛ガラスでＰＤＰの誘電体層を形成する場合、前述した範囲の組成で、軟化点が６００℃以下、熱膨脹係数が６０〜８５×１０-7／℃、比誘電率が１２以下となる無鉛ガラス組成物を用いるのが好ましい。さらに、歪等による剥がれやクラックを抑制し、９０％以上の歩留まりの達成を考慮すると、より好ましい熱膨張係数は６５×１０-7〜８５×１０-7／℃である。また、消費電力をさらに低減するためには比誘電率が１１以下であることがより好ましい。
【００９０】
なお、誘電体層に含まれるガラスの量は、本発明の効果が得られる限り特に限定はないが、通常、５０ｗｔ％以上（たとえば８０ｗｔ％以上や９０ｗｔ％以上）であることが好ましい。一例として、誘電体層が、実質的にガラスのみから形成されていてもよい。本実施の形態において誘電体層を構成するガラス成分は、典型的には上記に示した組成を有するガラスであり、誘電体層に含有されるガラス成分には鉛が含まれていない。
【００９１】
本実施の形態のＰＤＰにおいて、上記ガラスを用いてＰＤＰの前面板の誘電体層を形成する場合、光学特性を損ねることなくガラス強度の向上や熱膨張係数の調整を行うために無機充填剤や無機顔料を添加してもよい。無機充填剤や無機顔料としては、たとえば、アルミナ、酸化チタン、ジルコニア、ジルコン、コーディエライト、石英等が挙げられる。
【００９２】
また、上記のガラスを用いて、ＰＤＰの背面板上に形成した電極を被覆してもよい。この場合においても、反射特性等の光学特性を向上させると共にガラス強度の向上や熱膨張係数の調整を目的として、無機充填剤や無機顔料を添加してもよい。無機充填剤や無機顔料としては、たとえば、アルミナ、酸化チタン、ジルコニア、ジルコン、コーディエライト、石英等が挙げられる。
【００９３】
＜第２のガラス＞
図２に示すように誘電体層が２層構造の場合、電極に接触しない層である第２の誘電体層に含まれるガラス（第２のガラス）について、具体的に説明する。この第２のガラスは、軟化点を低下させ、かつ、比誘電率を低下させる目的で、Ｌｉ2Ｏ、Ｎａ2ＯおよびＫ2Ｏから選ばれる少なくとも１種を含むことが好ましい。このように低い比誘電率を実現できるガラスで第２の誘電体層を形成すればＰＤＰの消費電力を低減することができる。以下に第２のガラスの二つの例を説明する。
【００９４】
本実施の形態において、第２の誘電体層の形成に用いられる第２のガラスの第１の例であるガラスは、組成成分として、少なくとも、
ＳｉＯ2：０〜１５ｗｔ％
Ｂ2Ｏ3：１０〜５０ｗｔ％
ＺｎＯ：１５〜５０ｗｔ％
Ａｌ2Ｏ3：０〜１０ｗｔ％
Ｂｉ2Ｏ3：２〜４０ｗｔ％
Ｌｉ2Ｏ＋Ｎａ2Ｏ＋Ｋ2Ｏ：０．１〜１０ｗｔ％
ＭｇＯ：０〜５ｗｔ％
ＣａＯ＋ＳｒＯ＋ＢａＯ：５〜３８ｗｔ％
を含んでいる。
【００９５】
本実施の形態において、第２の誘電体層の形成に用いられる第２のガラスの第２の例であるガラスは、組成成分として、少なくとも、
ＳｉＯ2：０〜３０ｗｔ％
Ｂ2Ｏ3：２５〜８０ｗｔ％
ＺｎＯ：０〜５０ｗｔ％
Ａｌ2Ｏ3：０〜１０ｗｔ％
Ｌｉ2Ｏ＋Ｎａ2Ｏ＋Ｋ2Ｏ：５〜２０ｗｔ％
ＭｇＯ：０〜５ｗｔ％
ＣａＯ＋ＳｒＯ＋ＢａＯ：０〜１５ｗｔ％
を含んでいる。
【００９６】
上記の第１および第２の例のガラスは、ともに低い軟化点を実現でき、かつ、低い比誘電率も実現できる。特に、第２の例のガラスは、比誘電率を高くする成分であるＢｉ2Ｏ3を実質的に含まないので、より低い比誘電率を実現できる。従って、第２のガラスの第１および第２の例を用いて第２の誘電体層を形成する場合、誘電体層の誘電率を低くできるので、ＰＤＰの消費電力を低減することができる。
【００９７】
＜ガラスペースト＞
本実施の形態のＰＤＰにおける誘電体層に使用するガラスは、通常は、粉末の状態で使用される。上記した本実施の形態におけるガラス粉末に、印刷性を付与するためのバインダーや溶剤等を添加することによってガラスペーストが得られる。このガラスペーストを、ガラス基板上に形成された電極上に塗布、焼成することによって、電極を覆う誘電体層を形成できる。この誘電体層の上には、電子ビーム蒸着法等を用いて所定の厚さの保護層が形成される。なお、保護層の形成は、電子ビーム蒸着法に限らず、スパッタ法やイオンプレーティング法で行ってもよい。
【００９８】
ガラスペーストは、ガラス粉末と、溶剤と、樹脂（バインダー）とを含む。ガラス粉末は、上記本発明のＰＤＰにおける誘電体層用のガラス組成物の粉末である。ガラスペーストは、これらの成分以外の成分を含んでもよく、例えば、界面活性剤、現像促進剤、接着助剤、ハレーション防止剤、保存安定剤、消泡剤、酸化防止剤、紫外線吸収剤、顔料、染料等、種々の目的に応じた添加剤を含んでもよい。
【００９９】
ガラスペーストに含まれる樹脂（バインダー）は、低融点のガラス粉末との反応性が低いものであればよい。たとえば、化学的安定性、コスト、安全性等の観点から、ニトロセルロース、メチルセルロース、エチルセルロース、カルボキシメチルセルロース等のセルロース誘導体、ポリビニルアルコール、ポリビニルブチラール、ポリエチレンｆグリコール、カーボネート系樹脂、ウレタン系樹脂、アクリル系樹脂、メラミン系樹脂等が望ましい。
【０１００】
ガラスペースト中の溶剤は、ガラス粉末との反応性が低いものであればよい。たとえば、化学的安定性、コスト、安全性等の観点、および、バインダー樹脂との相溶性の観点から、酢酸ブチル、３−エトキシプロピオン酸エチル、エチレングリコールモノメチルエーテル、エチレングリコールモノエチルエーテル、エチレングリコールモノプロピルエーテル、エチレングリコールモノブチルエーテル等のエチレングリコールモノアルキルエーテル類；エチレングリコールモノメチルエーテルアセテート、エチレングリコールモノエチルエーテルアセテート等のエチレングリコールモノアルキルエーテルアセテート類；ジエチレングリコールジメチルエーテル、ジエチレングリコールジエチルエーテル、ジエチレングリコールジプロピルエーテル、ジエチレングリコールジブチルエーテル等のジエチレングリコールジアルキルエーテル類；プロピレングリコールモノメチルエーテル、プロピレングリコールモノエチルエーテル、プロピレングリコールモノプロピルエーテル、プロピレングリコールモノブチルエーテル等のプロピレングリコールモノアルキルエーテル類；プロピレングリコールジメチルエーテル、プロピレングリコールジエチルエーテル、プロピレングリコールジプロピルエーテル、プロピレングリコールジブチルエーテル等のプロピレングリコールジアルキルエーテル類；プロピレングリコールモノメチルエーテルアセテート、プロピレングリコールモノエチルエーテルアセテート、プロピレングリコールモノプロピルエーテルアセテート、プロピレングリコールモノブチルエーテルアセテート等のプロピレングリコールアルキルエーテルアセテート類；乳酸メチル、乳酸エチル、乳酸ブチル等の乳酸のエステル類、ギ酸メチル、ギ酸エチル、ギ酸アミル、酢酸メチル、酢酸エチル、酢酸プロピル、酢酸イソプロピル、酢酸イソブチル、酢酸アミル、酢酸イソアミル、酢酸ヘキシル、酢酸２−エチルヘキシル、プロピオン酸メチル、プロピオン酸エチル、プロピオン酸ブチル、ブタン酸メチル（酪酸メチル）、ブタン酸エチル（酪酸エチル）、ブタン酸プロピル（酪酸プロピル）、ブタン酸イソプロピル（酪酸イソプロピル）等の脂肪族カルボン酸のエステル類；エチレンカーボネート、プロピレンカーボネート等のカーボネート類；ターピネオール、ベンジルアルコール等のアルコール類；トルエン、キシレン等の芳香族炭化水素類；メチルエチルケトン、２−ヘプタノン、３−ヘプタノン、４−ヘプタノン、シクロヘキサノン等のケトン類；２−ヒドロキシプロピオン酸エチル、２−ヒドロキシ−２−メチルプロピオン酸エチル、エトキシ酢酸エチル、ヒドロキシ酢酸エチル、２−ヒドロキシ−３−メチル酪酸メチル、３−メトキシプロピオン酸メチル、３−メトキシプロピオン酸エチル、３−メトキシブチルアセテート、３−メチル−３−メトキシブチルアセテート、ブチルカルビトールアセテート、３−メチル−３−メトキシブチルプロピオネート、３−メチル−３−メトキシブチルブチレート、２，２，４−トリメチル−１，３−ペンタンジオールモノイソブチレートアセト酢酸メチル、アセト酢酸エチル、ピルビン酸メチル、ピルビン酸エチル、安息香酸エチル、酢酸ベンジル等のエステル類；Ｎ−メチルピロリドン、ＮＮ−ジメチルホルムアミド、Ｎ−メチルホルムアミド、Ｎ，Ｎ−ジメチルアセトアミド等のアミド系溶剤等が挙げられる。これらの溶剤は、単独で使用してもよいし、２種類以上を組み合わせて使用してもよい。
【０１０１】
ガラスペーストにおける溶剤の含有率は、ペーストの可塑性又は流動性（粘度）が、成形処理又は塗布処理に適したものとなる範囲で調整される。
なお、このガラスペーストは、ＰＤＰ背面板上に形成した電極を覆う誘電体層の形成にも適用できる。
【０１０２】
＜ＰＤＰの製造方法＞
以下に、ＰＤＰの製造方法の一例について説明する。まず、前面板の作製方法について説明する。
【０１０３】
本実施の形態のＰＤＰの製造方法は、電極が形成された基板上に第１のガラスを含むガラス材料（第１のガラス材料）を配置し、このガラス材料を焼成することによって、前記電極を被覆する誘電体層（第１の誘電体層）を形成する工程を含んでいる。ここで用いられる第１のガラスには上記に説明した組成を有するガラスを用いることができる。ここでは、前面板に形成される表示電極を被覆する誘電体層を形成する際に上記工程を用いた例について説明する。
【０１０４】
まず、前面板の作製方法について説明する。
【０１０５】
平坦な前面ガラス基板の一主面に、複数の透明電極をストライプ状に形成する。次に、透明電極上に銀ペーストを塗布した後、前面ガラス基板全体を加熱することによって、銀ペーストを焼成し、バス電極を形成する。このようにしてして表示電極を形成する。
【０１０６】
次に、表示電極を覆うように、前面ガラス基板の上記主面に本実施の形態のＰＤＰにおける誘電体層用ガラス組成物を含むガラスペーストをブレードコーター法によって塗布する。その後、前面ガラス基板全体を９０℃で３０分間保持してガラスペーストを乾燥させ、次いで、５６０〜５９０℃の範囲の温度で１０分間焼成を行う。このようにして誘電体層を形成する。
【０１０７】
ここで使用する誘電体層用ガラスは、上記に説明したガラスである。
【０１０８】
次に、誘電体層上に酸化マグネシウム（ＭｇＯ）を電子ビーム蒸着法によって成膜し、焼成を行い、保護層を形成する。
【０１０９】
このようにして、前面板を作製する。
【０１１０】
図２に示すように、誘電体層が２層構造になっているＰＤＰの製造方法については、上記と同様に、表示電極を覆うように第１誘電体層用のガラス（第１のガラス）を含むガラスペーストを塗布、乾燥、焼成した後、形成した第１の誘電体層を覆うように第２の誘電体層用のガラス（第２のガラス）を含むガラスペーストを塗布、乾燥、焼成して第２の誘電体層を形成する。
【０１１１】
次に、背面板の作製方法について説明する。
【０１１２】
平坦な背面ガラス基板の一主面に、銀ペーストをストライプ状に複数本塗布した後、背面ガラス基板全体を加熱して銀ペーストを焼成することによって、アドレス電極を形成する。
【０１１３】
次に、アドレス電極を覆うように、背面ガラス基板の上記主面にガラスペーストをブレードコーター法によって塗布する。その後、前面ガラス基板全体を９０℃で３０分間保持してガラスペーストを乾燥させ、次いで、５６０〜５９０℃の範囲の温度で１０分間焼成を行う。このようにして誘電体層を形成する。
【０１１４】
ここで、誘電体層用ガラスとして本実施の形態のＰＤＰにおける上記のガラスを使用することができる。この場合、上記のガラスを含むガラスペーストを塗布し、乾燥、焼成を行うことにより誘電体層を形成する。
【０１１５】
次に、隣り合うアドレス電極の間にガラスペーストを塗布し、背面ガラス基板全体を加熱してガラスペーストを焼成し、隔壁を形成する。
【０１１６】
次に、隣り合う隔壁同士の間に、Ｒ、Ｇ、Ｂ各色の蛍光体インクを塗布し、背面ガラス基板を約５００℃に加熱して上記蛍光体インクを焼成することによって、蛍光体インク内の樹脂成分（バインダー）等を除去して蛍光体層を形成する。
【０１１７】
次に、前面板と背面板とを封着ガラスを用いて貼り合わせる。その後、封止された内部を高真空排気したのち、希ガスを封入する。
【０１１８】
このようにして、ＰＤＰが得られる。なお、上述したＰＤＰおよびその製造方法は一例であり、本発明はこれに限定されない。
【実施例】
【０１１９】
以下、実施例を用いて本発明をさらに詳細に説明する。
【０１２０】
＜ガラスの作製および評価＞
本発明のＰＤＰの誘電体層に用いられるガラスのサンプルを作製した。表１〜７に本発明のＰＤＰの誘電体層に用いられるガラスのサンプルの組成を示す。また、表８〜１１に、本発明におけるＭｏＯ3およびＷＯ3の添加による黄変低減効果を調べるために作製したガラスのサンプルの組成を示す。表１２および表１３に示されたガラスのサンプルは、本発明のＰＤＰに用いられるガラスについて、各組成の好ましい含有率を説明する際に用いることが可能なサンプルである。なお、表中では、ＳｉＯ2等をＳｉＯ２といったように表記する。
【０１２１】
【表１】
2011006322.tif 000003
【０１２２】
【表２】
2011006322.tif 000004
【０１２３】
【表３】
2011006322.tif 000005
【０１２４】
【表４】
2011006322.tif 000006
【０１２５】
【表５】
2011006322.tif 000007
【０１２６】
【表６】
2011006322.tif 000008
【０１２７】
【表７】
2011006322.tif 000009
【０１２８】
【表８】
2011006322.tif 000010
【０１２９】
【表９】
2011006322.tif 000011
【０１３０】
【表１０】
2011006322.tif 000012
【０１３１】
【表１１】
2011006322.tif 000013
【０１３２】
【表１２】
2011006322.tif 000014
【０１３３】
【表１３】
2011006322.tif 000015
【０１３４】
各表に示す組成の割合は、重量百分率（ｗｔ％）である。表１〜１３に示す組成となるように原料を混合し、１１００〜１２００℃の電気炉中で白金ルツボを用いて１時間溶融した。そして、得られた溶融ガラスを、真鍮板にてプレスすることにより急冷し、ガラスカレットを作製した。
【０１３５】
（ガラスの評価）
ガラスの軟化点は、マクロ型示差熱分析計を用いて測定し、第２吸熱ピークの値を採用した。ガラス転移点および熱膨張係数は、ガラスカレットを再溶融して４ｍｍ×４ｍｍ×２０ｍｍのロッドを形成し、熱機械分析計を用いて測定した。比誘電率は、カレットを再溶融して２０ｍｍ×２０ｍｍ×厚さ３ｍｍの板を形成し、その表面に電極を蒸着してＬＣＲメータを用いて周波数１ＭＨｚにて測定した。ガラス安定性は、示差熱分析計による変化の測定および光学顕微鏡による結晶の有無の観察によって評価した。
【０１３６】
評価結果、および総合評価を表１〜１３に示す。なお、ガラス安定性に関する評価におけるＡ、Ｂ、Ｃ、Ｄの定義は、以下の通りである。
Ａ：ガラス化し、示差熱分析で結晶化に伴う変化が確認されず、また光学顕微鏡でも結晶は確認されなかったもの。
Ｂ：ガラス化し、示差熱分析で結晶化に伴う変化が確認され、光学顕微鏡では結晶は確認されなかったもの。
Ｃ：ガラス化したものの、軟化点より高温の温度域でエンタルピー変化が確認され、Ｘ線回折法では結晶に基づく回折ピークは観測されないものの、光学顕微鏡により結晶が確認されたもの。
Ｄ：ガラス作製時にガラス化しなかったもの。
【０１３７】
また、表１〜１３において、総合評価は、軟化点が６００℃未満、より好ましくは５９５℃未満であること、比誘電率は１２以下、より好ましくは１１以下であること、熱膨張係数は６０×１０-7〜８５×１０-7／℃、より好ましくは６５×１０-7〜８５×１０-7／℃の範囲にあること、を目標基準とし、更にガラスとしての安定性を考慮して総合的に評価した。
【０１３８】
なお、総合的な評価についてのＡ、Ｂ、Ｃ、Ｄの定義は、以下の通りである。
Ａ：ガラスとして安定であり、かつ各物性値がより好ましい目標物性範囲内であり、各物性のバランスも取れている。
Ｂ：ガラスとして安定であり、各物性値は目標物性範囲内であるが、各物性値の少なくとも一つはより好ましい目標物性の範囲外である。
Ｃ：ガラスとしては安定であるが、各物性値の少なくとも一つは目標物性の範囲外である。
Ｄ：ガラス化せず、ガラス材料として無効である。
【０１３９】
表１〜１１から明らかなように、本発明のＰＤＰに用いられるガラスにおいて好ましい組成範囲を満たすサンプルの各試料は、いずれも３０〜３００℃の温度範囲において６０〜８５×１０-7／℃の熱膨張係数を有し、軟化点が６００℃以下であり、比誘電率は１２以下であり、ガラスとしての安定性も良好であった。
【０１４０】
表１２および表１３に示すサンプルは、本発明のＰＤＰに用いられるガラスの好ましい組成範囲から外れる組成が存在するため、表１〜７に示すサンプルよりも一部の物性が低い等の結果が得られた。
【０１４１】
＜ＰＤＰの作製および評価＞
以下では、本発明におけるＭｏＯ3およびＷＯ3の添加による黄変低減効果を調べるため、表１〜１１に示した組成を有するガラスのサンプルを用いてＰＤＰを作製し、評価した結果を示す。
【０１４２】
（ガラス粉末の作製）
それぞれ表に示した組成となるように原料を調合して混合し、１１００〜１２００℃の電気炉中で白金ルツボを用いて１時間溶融した。その後、ツインローラー法によってガラスカレットを作製し、ボールミルによってガラスカレットを粉砕して粉末を作製した。
【０１４３】
作製した実施例、比較例のガラス粉末の平均粒径は、１．５〜３．５μｍであった。
【０１４４】
（ガラスペーストの調製）
樹脂であるエチルセルロースと溶剤であるα−ターピネオールとを、その重量比が５：３０となるように混合して攪拌し、有機成分を含む溶液を調製した。ついで、この溶液とそれぞれ表に示す実施例と比較例のガラス粉末とを、重量比６５：３５で混合し、３本ロールで混合および分散させてガラスペーストを調製した。
【０１４５】
（ＰＤＰの作製）
厚さ約２．８ｍｍの平坦なソーダライムガラスからなる前面ガラス基板の面上に、ＩＴＯ（透明電極）の材料を所定のパターンで塗布し、乾燥した。次いで、銀粉末と有機ビヒクルとの混合物である銀ペーストをライン状に複数本塗布した後、上記前面ガラス基板を加熱することにより、上記銀ペーストを焼成して表示電極を形成した。
【０１４６】
表示電極を作製したフロントパネルに、上述したガラスペーストをブレードコーター法を用いて塗布した。その後、上記前面ガラス基板を９０℃で３０分間保持してガラスペーストを乾燥させ、５７０℃の温度で１０分間焼成することによって誘電体層を形成した。
【０１４７】
上記誘電体層上に酸化マグネシウム（ＭｇＯ）を電子ビーム蒸着法によって蒸着したのち、焼成することによって保護層を形成した。
【０１４８】
一方、以下の方法で背面板を作製した。まず、ソーダライムガラスからなる背面ガラス基板上にスクリーン印刷によって銀を主体とするアドレス電極をストライプ状に形成した。続いて、誘電体層を形成した。次に、誘電体層上に、隣り合うアドレス電極の間に、隔壁を形成した。隔壁は、スクリーン印刷および焼成を繰り返すことによって形成した。
【０１４９】
次に、隔壁の壁面と隔壁間で露出している誘電体層の表面に、赤（Ｒ）、緑（Ｇ）、青（Ｂ）の蛍光体ペーストを塗布し、乾燥・焼成して蛍光体層を作製した。
【０１５０】
作製した前面板、背面板を封着ガラスを用いて貼り合わせた。そして、放電空間の内部を高真空（１×１０-4Ｐａ）程度に排気したのち、所定の圧力となるようにＮｅ−Ｘｅ系放電ガスを封入した。このようにして、ＰＤＰを作製した。
【０１５１】
（ＰＤＰの評価）
作製したパネルの表示面側において、その着色具合を、色彩色差計を用いて測定した。それぞれのガラスを誘電体として用いたＰＤＰでの測定結果を表１〜４および表７、表８に示す。なお、表におけるａ*およびｂ*は、Ｌ*ａ*ｂ*表色系に基づく。ａ*値は、プラス方向に大きくなると赤色が強まり、マイナス方向に大きくなると緑色が強まることを示す。ｂ*値は、プラス方向に大きくなると黄色が強まり、マイナス方向に大きくなると青色が強まることを示す。一般に、ａ*値が−５〜＋５の範囲であり、かつｂ*値が−５〜＋５の範囲であれば、前面パネルの着色は観察されない。特に、黄変については、ｂ*値の大きさが影響するため、ＰＤＰとしてはｂ*値が−５〜＋５の範囲であることが好ましい。
【０１５２】
表１〜７に示されているように、誘電体層に用いる材料として良好な物性を備えたサンプルについては、黄変の問題は発生しないことが確認された。
【０１５３】
また、表８〜１１の結果からわかるように、ＭｏＯ3およびＷＯ3の両方が含まれていないサンプル（サンプル７１，８８）、ＭｏＯ3およびＷＯ3のいずれか一方が含まれているが含有率が０．０５ｗｔ％であるサンプル（サンプル７２，７９，８９，９６）は、ｂ*値が５を超えており黄変の発生が見られた。また、ＭｏＯ3およびＷＯ3のいずれか一方が含まれているが含有率が５ｗｔ％であるサンプル（サンプル７８，８５，９５，１０２）は、ガラスが白濁してしまったため、着色測定を行えなかった。これに対し、ＭｏＯ3およびＷＯ3のいずれか一方が含まれており、その含有率が０．１ｗｔ％〜４ｗｔ％の他のサンプルは、ｂ*値が５以下であり、黄変の発生が抑制されていることが確認された。さらに、ＭｏＯ3およびＷＯ3の両方を含むサンプル（サンプル８６，８７，１０３，１０４）は、他のサンプルよりもｂ*値が小さく、いずれか一方のみを含む場合よりも黄変抑制の効果が高いことが確認された。
【０１５４】
ＭｏＯ3、ＷＯ3の含有率とｂ*の測定結果との関係を図４に示す。結果からわかるように、ＭｏＯ3、ＷＯ3の含有率が０．１ｗｔ％以上において、ｂ*値はＭｏＯ3、ＷＯ3の含有率の増加とともに減少し、かつ＋５以下の値となり、黄変の問題が改善していることが確認された。
【０１５５】
また、ＭｏＯ3、ＷＯ3の含有率が０．１ｗｔ％以上のｂ*値が低いパネルは、ＰＤＰを動作させても誘電体の絶縁破壊は起こらなかった。
【０１５６】
上記に説明したＰＤＰの実施例は誘電体層が１層からなる例であるが、上記に説明した誘電体層を第１の誘電体層とし、さらにその上に第２の誘電体層を形成して２層構造とした場合であっても、同様の評価結果が得られた。なお、この場合に第２の誘電体層に用いられるガラスの組成の一例は、表１４に示すとおりである。
【０１５７】
【表１４】
2011006322.tif 000016
【産業上の利用可能性】
【０１５８】
本発明のプラズマディスプレイパネルは、表示電極やアドレス電極を被覆するための誘電体層が鉛を含まないガラスによって形成されるプラズマディスプレイパネルに好適に適用でき、黄変および絶縁破壊が抑制された信頼性の高いプラズマディスプレイパネルを提供できる。
【図１】
2011006322.tif 000017
【図２】
2011006322.tif 000018
【図３】
2011006322.tif 000019
【図４】
2011006322.tif 000020